(57)【要約】【課題】印画物上に形成される保護層表面を印画画像に応じて光沢調整可能にすることで印画画像を高品位化させ、耐久性の面でも従来の保護層と大差ない印画物を得ることが可能な光沢調整層を有する保護層熱転写シート、および印画物を提供する。【解決手段】基材シートの一方の面に、熱転写性保護層を設けた保護層熱転写シートにおいて、前記熱転写性保護層の長手方向後方に、非熱転移性の粗面化された光沢調整層を設けたことを特徴とする保護層熱転写シート。インク層熱転写シートによる画像記録に引き続いて、均一に保護層が形成された後、光沢調整層を該保護層に密着させ、画像情報に基づくサーマルヘッド加熱で保護層を不均一に軟化させて光沢調整層表面の形状を不均一に転写した印画物。【選択図】図２
2009196194.tif 000002
【特許請求の範囲】
【請求項１】
基材シートの一方の面に、熱転写性保護層を設けた保護層熱転写シートにおいて、
前記熱転写性保護層の長手方向後方に、粗面化された非熱転移性の光沢調整層を設けたことを特徴とする保護層熱転写シート。
【請求項２】
光沢調整層が、フィラーを含有し、且つフィラーの粒子径が光沢調整層の膜厚以上であることを特徴とする請求項１に記載の保護層熱転写シート。
【請求項３】
フィラーの形状が、真球状であることを特徴とする請求項２に記載の保護層熱転写シート。
【請求項４】
光沢調整層の、ＪＩＳ  Ｚ８７４１に規定された入射角６０°における光沢度が、１０％未満であることを特徴とする請求項１〜３の何れか１項に記載の保護層熱転写シート。
【請求項５】
基材シートの一方の面に、イエロー（Ｙ）、マゼンタ（Ｍ）、シアン（Ｃ）の３色、またはブラック（ＢＫ）を含む４色の熱転写性インク層を長手方向へ面順次に設けたインク層熱転写シートと、他の基材シートの一方の面に、熱転写性保護層、粗面化された非熱転移性の光沢調整層を長手方向へ面順次に設けた保護層熱転写シートより得られる印画物において、インク層による画像記録に引き続いて、均一に保護層が形成された後、光沢調整層を該保護層に密着させ、画像情報に基づくサーマルヘッド加熱で保護層を不均一に軟化させて光沢調整層表面の形状を保護層表面に不均一に転写することで、画像情報に基づき保護層表面の光沢が調整されたことを特徴とする印画物。
【請求項６】
インク層熱転写シートのインク層が、少なくとも熱昇華性染料とバインダとからなる昇華型熱転写インク層であることを特徴とする請求項５に記載の印画物。
【請求項７】
インク層熱転写シートのインク層が、少なくとも染料および／または顔料とバインダとからなる溶融型熱転写層であることを特徴とする請求項５に記載の印画物。
【発明の詳細な説明】
【技術分野】
【０００１】
本発明は、熱転写プリンターに使用する保護層熱転写シートに関し、より詳しくは、熱転写法により得られる保護層付き印画物の保護層表面の光沢を調整可能な保護層熱転写シート、および画像情報に基づき保護層表面の光沢が調整された印画物に関する。
【背景技術】
【０００２】
一般に、熱転写シートは、サーマルリボンと呼ばれ、熱転写方式のプリンタに使用されるインクリボンのことであり、基材の一方の面に熱転写層、その基材の他方の面にバックコート層（耐熱滑性層）を設けたものである。ここで熱転写層は、インクの層であって、プリンタのサーマルヘッドに発生する熱によって、そのインクを昇華（昇華型転写方式）あるいは溶融（溶融型転写方式）させ、被転写体側に転写するものである。
【０００３】
現在、熱転写方式は、プリンタの高機能化と併せて各種画像を簡便に形成できるため、身分証明書などのカード類をはじめアミューズメント用出力物等広く利用されている。そういった用途の多様化と共に、得られる印画物の耐久性を求める声も大きくなり、近年ではインク層により形成した画像上に保護層を転写する印画物がかなり普及してきている。
【０００４】
保護層付き印画物の形成にあたっては、インク層を形成する熱転写シートと保護層を形成する熱転写シートが別に各々存在する場合と、同一のシート上にインク層に連続して保護層を形成した保護層付き熱転写シートを使用する場合とがあるが、何れの場合にも画像形成後の保護層表面は、基材表面、もしくは保護層の剥離のために設けられた離型層表面形状の影響から、一般には単調なグロス調となり、印画画像によっては品位が低下することから、単調なグロス調以外の保護層表面も表現可能な熱転写シートが要望されている。
【０００５】
そうした要望に対して、特許文献１には、複数種類の凹凸パターンを予め記憶させておいて、必要に応じて特定の凹凸パターンを選択して、その選択された凹凸パターンに対応した信号を呼び出してサーマルヘッドの加熱パターンを変更させることにより、転写された保護層の膜厚そのものに凹凸を付与する印画方法ならびに、その印画方法に使用可能なインクリボンが開示されている。これはエネルギーコントロールによって、保護層の転写膜厚を変化させることで、表面をマット処理した視覚的な効果を狙った記録方法である。
【０００６】
また、特許文献２には、「イエローインク層、マゼンタインク層、シアンインク層、耐光性オーバーコート材層、絹目状の凹凸を有するコーティング材層、を長尺方向に繰り返して形成されている絹目調印字用リボン」が開示されている。これは、耐光性オーバーコート材層を形成したのち、さらにその上に絹目状の凹凸を有するコーティング材層を熱転写することで、耐光性オーバーコート材層の表面光沢を調整するものである。
また、特許文献３には、「イエローインク層、マゼンタインク層、シアンインク層、耐光性オーバーコート材層、ランダム形状の微細な凹凸を有するコーティング材層、を長尺方向に繰り返して形成されている非光沢印字用リボン」が開示されている。これは、耐光性オーバーコート材層を形成したのち、さらにその上にランダム形状の微細な凹凸を有するコーティング材層を熱転写することで、耐光性オーバーコート材層の表面光沢を調整するものである。
【０００７】
また、特許文献４には、「基材シートの一方の面の少なくとも一部に、離型層、保護層および必要に応じて接着剤層がこの記載の順序に積層され、離型層が樹脂とフィラーを含有し、離型層の表面が粗面化されている保護層熱転写シート」が開示されている。これは、フィラーを含有して粗面化された離型層の表面形状を保護層に転写して表面光沢を調整
するものである。
【０００８】
また、特許文献５には、「各基本色のインク層とＯＰ（オーバーコート層）とを有するインクリボンにおいて、ＯＰが、プリント面に異なる質感を与える２種類以上のＯＰで構成されたインクリボン」が開示されている。これは、複数存在する質感の異なるＯＰすなわち保護層ＯＰから図柄の領域に対応して選択して使い分けるというものである。
【特許文献１】ＷＯ９７／３９８９８号公報
【特許文献２】特開平１１−２４０２５４号公報
【特許文献３】特開平１１−３１４４４５号公報
【特許文献４】特開２００４−１２２７５６号公報
【特許文献５】特開２００７−１１２９号公報
【発明の開示】
【発明が解決しようとする課題】
【０００９】
上記した従来の方法では、本発明者らが意図する、対象とする画像情報に対応した表面光沢を有する印画物を得ることは困難である。特許文献１の方法では、予め記憶されたパターンに基づき、サーマルヘッドに付与するエネルギーをコントロールすることで、保護層自体が凝集破壊して凹凸に転写される。このため、保護層表面にザラツキが発生しやすい。また、特許文献２または３の方法では、いずれも耐光性オーバーコートの上に、予め用意された、絹目調またはランダム形状の微細な凹凸パターンを転写するもので、画像に対応した表現はできない。また、特許文献４の方法では、予め作成された転写シートの剥離面形状で保護層の表面形状が画一的に決まってしまう。さらに、特許文献５の方法では、保護層の種類の数だけの表面形状の差以外は表現不可能であり、かつ印画物上での保護層間の継ぎ目の影響から、物性的な問題が起きやすい。
【００１０】
本発明は上述した従来技術の問題点に鑑みてなされたもので、印画物上に形成される保護層表面を印画画像に応じて光沢調整可能にすることで印画画像を高品位化させ、しかも、耐久性の面でも従来からの単調な保護層と大差ない印画物を得ることが可能な光沢調整層を有する保護層付き熱転写シートおよび印画物を提供することを目的とする。
【課題を解決するための手段】
【００１１】
本発明の請求項１に係る発明は、基材シートの一方の面に、熱転写性保護層を設けた保護層熱転写シートにおいて、前記熱転写性保護層の長手方向後方に、粗面化された非熱転移性の光沢調整層を設けたことを特徴とする保護層熱転写シートである。
【００１２】
本発明の請求項２に係る発明は、光沢調整層が、フィラーを含有し、且つフィラーの粒子径が光沢調整層の膜厚以上であることを特徴とする請求項１に記載の保護層熱転写シートである。
【００１３】
本発明の請求項３に係る発明は、フィラーの形状が、真球状であることを特徴とする請求項２に記載の保護層熱転写シートである。
【００１４】
本発明の請求項４に係る発明は、光沢調整層の、ＪＩＳ  Ｚ８７４１に規定された入射角６０°における光沢度が、１０％未満であることを特徴とする請求項１〜３の何れか１項に記載の保護層熱転写シートである。
【００１５】
本発明の請求項５に係る発明は、基材シートの一方の面に、イエロー（Ｙ）、マゼンタ（Ｍ）、シアン（Ｃ）の３色、またはブラック（ＢＫ）を含む４色の熱転写性インク層を長手方向へ面順次に設けたインク層熱転写シートと、他の基材シートの一方の面に、熱転写性保護層、粗面化された非熱転移性の光沢調整層を長手方向へ面順次に設けた保護層熱
転写シートより得られる印画物において、インク層による画像記録に引き続いて、均一に保護層が形成された後、光沢調整層を該保護層に密着させ、画像情報に基づくサーマルヘッド加熱で保護層を不均一に軟化させて光沢調整層表面の形状を保護層表面に不均一に転写することで、画像情報に基づき保護層表面の光沢が調整されたことを特徴とする印画物である。
【００１６】
本発明の請求項６に係る発明は、インク層熱転写シートのインク層が、少なくとも熱昇華性染料とバインダとからなる昇華型熱転写インク層であることを特徴とする請求項５に記載の印画物である。
【００１７】
本発明の請求項７に係る発明は、インク層熱転写シートのインク層が、少なくとも染料および／または顔料とバインダとからなる溶融型熱転写層であることを特徴とする請求項５に記載の印画物である。
【発明の効果】
【００１８】
本発明の保護層転写シートを用いることで、印画物上に形成される保護層表面を、画一的ではなく、印画画像に応じて光沢調整することが可能になる。このことで、転写法を用いても、表現力が大幅に拡大して、印画画像を高品位化させることができる。また、耐久性の面でも、従来からの単調な保護層を有する印画物と物性に大差ない印画物を得ることが可能となる。
【発明を実施するための最良の形態】
【００１９】
以下に、本発明の保護層転写シートおよび印画物を、一実施形態に基づいて、図面を参照して説明する。
【００２０】
図１は、公知のインク層熱転写シート、図２は、本発明による保護層熱転写シートの構成例を示す断面図であり、熱転写型のプリンタで使用される熱転写シートの例を示している。
【００２１】
インク層熱転写シート１０は、図１に示すように、基材１１の一方の面にイエロー（Ｙ）、マゼンタ（Ｍ）、シアン（Ｃ）の３色またはブラック（ＢＫ）を含む４色の熱転写性インク層１２を長手方向へ面順次に設けて、基材１１の他方の面に耐熱滑性層１３を設けた構造を有するものである。
【００２２】
一方、本発明の保護層熱転写シート２０は、図２に示すように、基材２１の一方の面に保護層２２、光沢調整層２３を長手方向へ面順次に設けて、基材２１の他方の面に耐熱滑性層２４を設けた構造を有するものである。
【００２３】
まず、インク層熱転写シート、保護層熱転写シートともいずれも基材としては、熱転写における熱圧で軟化変形しない耐熱性と強度が要求されるので、例えば、ポリエチレンテレフタレート、ポリエチレンナフタレート、ポリプロピレン、セロファン、アセテート、ポリカーボネート、ポリサルフォン、ポリイミド、ポリビニルアルコール、芳香族ポリアミド、アラミド、ポリスチレン等の合成樹脂のフィルム、およびコンデンサー紙、パラフィン紙などの紙類等が単独で又は組み合わされた複合体として使用可能であるが、中でも、物性面、加工性、コスト面などを考慮するとポリエチレンテレフタレートフィルムが好ましい。また、その厚さは、操作性、加工性を考慮し、２〜５０μｍの範囲のものが使用可能であるが、転写適性や加工性等のハンドリング性を考慮すると、２〜１２μｍ程度のものが好ましい。
【００２４】
次に、インク層熱転写シートにおける熱転写性インク層には、熱昇華性染料とバインダ
とからなる昇華型熱転写層と、染料および／または顔料とバインダとからなる溶融型熱転写層がある。
【００２５】
昇華型熱転写層形成用インクは、例えば、熱昇華性染料、バインダ、溶剤などを配合して調製し、インク塗布量は１μｍ程度（乾燥厚）が適当である。
【００２６】
また、溶融型熱転写層形成用インクは、例えば、染料および／または顔料、バインダ、溶剤などを配合して調製し、この場合の塗布量は、０．５〜１μｍ程度（乾燥厚）が適当である。
【００２７】
昇華型熱転写層形成用インクに用いられる熱昇華性染料としては、昇華性分散染料が好ましく、一例を挙げると、イエロー成分としては、ソルベントイエロー５６，１６，３０，９３，３３、ディスパースイエロー２０１，２３１，３３等が挙げられる。マゼンタ成分としては、Ｃ．Ｉ．ディスパースレッド６０、Ｃ．Ｉ．ディスパースバイオレット２６、Ｃ．Ｉ．ソルベントレッド２７、あるいはＣ．Ｉ．ソルベントレッド１９等が挙げられる。シアン成分としては、Ｃ．Ｉ．ディスパースブルー３５４、Ｃ．Ｉ．ソルベントブルー６３、Ｃ．Ｉ．ソルベントブルー３６、あるいはＣ．Ｉ．ディスパースブルー２４等が挙げられる。墨の染料としては、上記の各染料を組み合わせて調色するのが一般的である。
【００２８】
昇華型熱転写層形成用インクに用いられるバインダとしては、特に限定されるものではないが、エチルセルロース、ヒドロキシエチルセルロース、エチルヒドロキシセルロース、ヒドロキシプロピルセルロース、メチルセルロース、酢酸セルロース等のセルロース系樹脂やポリビニルアルコール、ポリ酢酸ビニル、ポリビニルブチラール、ポリビニルアセタール、ポリビニルピロリドン、ポリアクリルアミド等のビニル系樹脂やポリエステル樹脂、スチレン−アクリロニトリル共重合樹脂、フェノキシ樹脂等である。中でも、ポリビニルブチラール、スチレン−アクリロニトリル共重合樹脂、フェノキシ樹脂が好適である。
【００２９】
ここで、昇華型熱転写層形成用インク層中の染料とバインダとの割合は、染料／バインダ＝１０／１００から３００／１００が好ましい。これは、染料／バインダの割合が、１０／１００を下回ると、染料が少な過ぎて発色感度が不十分となり良好な熱転写画像が得られず、また、この割合が３００／１００を越えると、バインダに対する染料の溶解性が極端に低下するために、熱転写シートとなった際にインク層の保存安定性が悪くなって染料が析出し易くなってしまうためである。
【００３０】
溶融型熱転写層形成用インクに用いられる染料としては、ジアリールメタン系、トリアリールメタン系、チアゾール系、メチン系、アゾメタン系、キサンテン系、アキサジン系、チアジン系、アジン系、アクリジン系、アゾ系、スピロジピラン系、イソドリノスピロピラン系、フルオラン系、ローダミンダクタム系、アントラキノン系等の一般に使用されている感熱転写性染料を広く使用することができる。また、顔料としては、公知の有機顔料、無機顔料を使用することができ、一例を挙げると、カーボンブラック、アゾ系、フタロシアニン系、キナクリドン系、チオインジゴ系、アンスラキノン系、イソインドリノン系等の顔料が挙げられる。
【００３１】
溶融型熱転写層形成用インクに用いられるバインダとしては、熱溶融性以外特に限定されるものではないが、一例を挙げると、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類である。中でも、ポリエステル、エポキシ樹脂が好適である。
【００３２】
ここで、溶融型熱転写層形成用インク層中の染料および／または顔料（以下、色剤成分と記載することもある）とバインダとの割合は、色剤成分／バインダ＝５／１００から２００／１００が好ましい。これは、色剤／バインダの割合が、５／１００を下回ると、色剤が少な過ぎて良好な熱転写画像が得られず、また、この割合が２００／１００を越えると、溶融熱転写層の凝集力が極端に低下するために熱転写シートとなった際にインク層の保存安定性が悪くなってしまうためである。
【００３３】
次に、保護層熱転写シートにおける保護層としては、インク層熱転写シートにより被転写体上に形成された画像への紫外線等からの耐久性の付与が要求されると同時に、熱転写法というプロセスにより被転写体上に形成される必要があるため、一般的には、紫外線吸収性等の保護層としての本来的な性能を有する層と同時に被転写体への接着性を兼ね備える接着層、基材との間に熱転写時に基材から容易に剥離するための剥離層といった複数の層の積層体として形成されることが一般的である。
【００３４】
保護層熱転写シートにおける保護層を形成する接着層形成用インクは、例えば、紫外線吸収剤等の機能性添加剤、バインダ、溶剤などを配合して調製し、この接着層のインク塗布量は、１〜５μｍ程度（乾燥厚）が適当である。
【００３５】
保護層熱転写シートにおける接着層形成用インクに用いる機能性添加剤の一例を挙げると、ベンゾフェノン、ベンゾトリアゾール、ベンゾエート、トリアジン系に代表される紫外線吸収剤、ヒンダードアミン系に代表される光安定剤、ヒンダードフェノール系に代表される酸化防止剤、蛍光増白剤、帯電防止剤等を挙げることができる。また、バインダとしては、熱溶融性以外特に限定されるものではないが、一例を挙げると、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類である。中でも、アクリル系樹脂、ポリエステル、エポキシ樹脂が好適である。
【００３６】
保護層熱転写シートにおける保護層を形成する剥離層形成用インクは、例えば、離型性や滑り性を付与する機能性添加剤、バインダ、溶剤などを配合して調製し、この剥離層のインク塗布量は、０．３〜３μｍ程度（乾燥厚）が適当である。
【００３７】
保護層熱転写シートにおける剥離層形成用インクに用いる機能性添加剤の一例を挙げると、シリコーンオイル、リン酸エステル系に代表される離型剤、ワックス、樹脂フィラーに代表される滑り剤、紫外線吸収剤、光安定剤、酸化防止剤、蛍光増白剤、帯電防止剤等
を挙げることができる。また、バインダとしては、熱溶融性以外特に限定されるものではないが、一例を挙げると、ポリスチレン、ポリα−メチルスチレン等のスチレン系樹脂、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体、ロジン、ロジン変性マレイン酸樹脂、エステルガム、ポリイソブチレンゴム、ブチルゴム、スチレン−ブタジエンゴム、ブタジエン−アクリロニトリルゴム、ポリ塩素化オレフィン等の天然樹脂や合成ゴムの誘導体、カルナバワックス、パラフィンワックス等のワックス類である。中でも、アクリル系樹脂、セルロース誘導体が好適である。
【００３８】
次に、本発明に欠かすことのできない、非転移性の光沢調整層２３に関して説明する。光沢調整層は、被転写体上にインク層熱転写シートにより画像を形成してから、保護層熱転写シートにより画像全面に均一に保護層が形成された後、被転写体上の保護層表面と対向させ、画像情報に応じたサーマルヘッドからの熱により保護層表面を軟化させ、画像情報に応じた凹凸を保護層表面に付与するための層であり、サーマルヘッドからの熱に対して非転移性でなければならず、且つ光沢調整層表面は粗面化されていなければならない。
【００３９】
本発明の光沢調整層形成に用いるインクは、例えば、粗面化を容易にするフィラー、反応性バインダ、硬化剤、溶剤などを配合して調製する。この光沢調整層のインク塗布量は、０．５〜２μｍ程度（乾燥厚）が比較的好ましいものである。インク塗布量が０．５μｍ未満では、保護層表面に十分な凹凸を付与することが難しくなるのに加え、フィラーの内填によって粗面化されている場合、フィラーの脱落の危険性が大きくなるためである。逆に２μｍより多い場合では、保護層表面に凹凸を付与する際、必要なエネルギーが多くなってしまうため、エコロジーの観点から好ましくないためである。
【００４０】
まず、光沢調整層の粗面化の方法に関して説明する。粗面化の方法としては概ね二通りの方法が考えられる。フィラーの内填による方法と、光沢調整層を形成するバインダの層自体を凹凸に形成し粗面化してしまう方法である。
【００４１】
フィラーの内填による粗面化の方法としては、光沢調整層形成用インクを、フィラー、反応性バインダ、硬化剤、溶剤などを配合して調製して塗布、形成する方法である。フィラーの一例を挙げると、炭酸カルシウム、カオリン、タルク、シリコーンパウダー、硫酸カルシウム、硫酸バリウム、二酸化チタン、酸化亜鉛、サチンホワイト、炭酸亜鉛、炭酸マグネシウム、珪酸アルミニウム、珪酸カルシウム、珪酸マグネシウム、シリカ、コロイダルシリカ、コロイダルアルミナ、擬ベーマイト、水酸化アルミニウム、アルミナ、リトポン、ゼオライト、加水ハロサイト、水酸化マグネシウム等の無機フィラーや、アクリル系プラスチックピグメント、スチレン系プラスチックピグメント、マイクロカプセル、尿素樹脂、メラミン樹脂等の有機フィラーがある。中でも、シリコーンパウダーのような、形状が真球状のものが、光沢調整層を容易に均一に粗面化できる点で好適である。また、フィラーの粒子径を光沢調整層の膜厚以上にすることで、光沢調整層を容易に均一に粗面化できる点で好適である。
【００４２】
光沢調整層形成用インクを形成する反応性バインダの一例を挙げると、ポリメタクリル酸メチル、ポリアクリル酸エチル等のアクリル系樹脂、ポリ塩化ビニル、ポリ酢酸ビニル、塩化ビニル−酢酸ビニル共重合体、ポリビニルブチラール、ポリビニルアセタール等のビニル系樹脂、ポリエステル樹脂、ポリアミド樹脂、エポキシ樹脂、ポリウレタン樹脂、石油樹脂、アイオノマー、エチレン−アクリル酸共重合体、エチレン−アクリル酸エステル共重合体等の合成樹脂、ニトロセルロース、エチルセルロース、セルロースアセテートプロピオネート等のセルロース誘導体等の熱反応性樹脂、ポリエステルアクリレート、ウレタンアクリレート、エポキシアクリレート、ポリエステルメタクリレート、ウレタンメタクリレート、エポキシメタクリレート等のアクリル酸或いはメタクリル酸エステル等のラジカル反応性樹脂であるが、特に限定されるものではない。また、硬化剤の一例を挙げると、バインダとして熱反応性樹脂を使用した場合には、イソシアネート類、エポキシ類を樹脂に応じて選択でき、ラジカル反応性樹脂を使用した場合には、紫外線硬化型樹脂の場合、公知の重合開始剤を添加する必要がある。
【００４３】
次に、フィラーの内填をしない場合の光沢調整層表面の粗面化の方法としては、光沢調整層形成用インクを、反応性バインダ、硬化剤、溶剤などを配合して調製し、塗布後に粗面化形状を形成させた状態で造膜形成する方法である。光沢調整層形成用インクの塗布後にレンチキュラーレンズ形状等の凹凸表面を有するロールを押圧させることが一般的ではあるが、特に限定されるものではない。また、反応性バインダ、硬化剤とも前記フィラーの内填をする場合と同種のものを選択可能である。中でも、フィラーの内填をしないこの方式では、造膜スピードの点から、反応性バインダとしてラジカル反応性樹脂類が好適である。
【００４４】
本発明の光沢調整層形成の粗面化状態に関しては、特に限定されるものではないが、ＪＩＳ  Ｚ８７４１に規定された入射角６０°における光沢度が、１０％未満であることが好ましく、より好ましくは３％未満である。印画物の保護層表面の光沢調整実施にあたっては、光沢調整層の表面状態、保護層表面の熱的挙動、サーマルヘッドからの印加エネルギー及び印加圧、印画スピード等、他にも様々な要因が関係してくるため一概には限定できないが、光沢調整層の表面の光沢度が１０％未満であれば通常の市販プリンタで十分実用可能であり、さらに光沢度を３％未満と限定することで、高速タイプと呼ばれる業務用のプリンタでも実用可能となるため、より好適である。
【００４５】
次に、インク層熱転写シートと保護層熱転写シートにおいて、耐熱滑性層はサーマルヘッドをプリンターの加熱手段として用いる場合、概ね必要とされるものであり、特に限定されるものではないが、熱転写シートの基材、およびサーマルヘッドの加熱量に応じて適宜選択することができる。
【００４６】
耐熱滑性層形成用インクは、例えば、離型性や滑り性を付与する機能性添加剤、バインダ、硬化剤、溶剤などを配合して調製し、この耐熱滑性層のインク塗布量は、０．１〜２μｍ程度（乾燥厚）が適当である。
【００４７】
耐熱滑性層の一例を挙げると、アクリルオリゴマーの紫外線硬化物、ポリエステル、ポリウレタン、ポリアセタール、ポリアミド、ポリイミド等の合成樹脂に、シリコーンオイルなどの離型剤を添加したもの、シリコーンを共重合したものを挙げることができる。また、必要に応じてフィラーを添加することが出来る。添加するフィラーの一例としては、シリコーンパウダー、シリカ及び各種レジンパウダーを挙げることができる。
【００４８】
インク層熱転写シートと本発明の保護層熱転写シートは、いずれも、グラビアコート法、スロットコート法といった公知の塗り分け可能な方法により、各基材シートへ各層形成用インクを塗布、形成することで容易に得ることができる。
【００４９】
インク層熱転写シートを用いて、画像情報に基づき耐熱滑性層面からサーマルヘッドにて印画物を形成したのち、本発明の保護層熱転写シートを用いて、印画物全面に均一に保護層を形成してから、光沢調整層と保護層付き印画物を重ね合わせ、さらに、画像情報に基づき耐熱滑性層面からサーマルヘッドにて加熱することで、保護層表面の軟化の度合い
と光沢調整層の表面性から、容易に保護層表面が画像情報に基づき光沢調整された印画物を得ることができる。
【実施例】
【００５０】
以下に、本発明の具体的実施例について説明する。
【００５１】
まず、以下に、本発明の各実施例および各比較例に用いた材料を示す。なお、文中で「部」とあるのは、特に断りのない限り質量基準である。
＜基材シート＞（インク層熱転写シートと保護層熱転写シートとも同仕様）
ポリエステルフィルム：厚さ４．５μｍ
＜昇華型熱転写層形成用イエローインク＞（以下ＳＹ塗液とする）
Ｃ．Ｉ．ソルベントイエロー９３                      ３．０部
Ｃ．Ｉ．ソルベントイエロー１６                      １．０部
フェノキシ樹脂                                      ４．９部
シリコーン変性樹脂                                  ０．１部
テトラヒドロフラン                                ６０．０部
トルエン                                          ３１．０部
＜昇華型熱転写層形成用マゼンタインク＞（以下ＳＭ塗液とする）
Ｃ．Ｉ．ディスパースレッド６０                      １．５部
Ｃ．Ｉ．ディスパースバイオレット２６                １．５部
フェノキシ樹脂                                      ４．９部
シリコーン変性樹脂                                  ０．１部
テトラヒドロフラン                                ６０．０部
トルエン                                          ３１．０部
＜昇華型熱転写層形成用シアンインク＞（以下ＳＣ塗液とする）
Ｃ．Ｉ．ソルベントブルー６３                        １．５部
Ｃ．Ｉ．ソルベントブルー３６                        １．５部
フェノキシ樹脂                                      ４．９部
シリコーン変性樹脂                                  ０．１部
テトラヒドロフラン                                ６０．０部
トルエン                                          ３１．０部
＜溶融型熱転写層形成用イエローインク＞（以下ＴＹ塗液とする）
ジスアゾイエロー                                    ９．０部
シリカ                                              １．０部
エポキシ樹脂                                      １０．０部
トルエン                                          ４０．０部
メチルエチルケトン                                ４０．０部
＜溶融型熱転写層形成用マゼンタインク＞（以下ＴＭ塗液とする）
カーミン６Ｂ                                        ９．０部
シリカ                                              １．０部
エポキシ樹脂                                      １０．０部
トルエン                                          ４０．０部
メチルエチルケトン                                ４０．０部
＜溶融型熱転写層形成用シアンインク＞（以下ＴＣ塗液とする）
フタロシアニンブルー                                ９．０部
シリカ                                              １．０部
エポキシ樹脂                                      １０．０部
トルエン                                          ４０．０部
メチルエチルケトン                                ４０．０部
＜剥離層形成用インク＞
アクリル樹脂                                      １８．０部
ポリエステル樹脂                                    １．０部
ポリエチレンパウダー                                １．０部
トルエン                                          ４０．０部
メチルエチルケトン                                ４０．０部
＜接着層形成用インク＞
アクリル樹脂                                      １０．０部
ポリエステル樹脂                                    ５．０部
エポキシ樹脂                                        ５．０部
ベンゾフェノン系紫外線吸収剤                        ５．０部
トルエン                                          ３５．０部
メチルエチルケトン                                ４０．０部
＜光沢調整層形成用インク−１＞
ウレタンアクリレート                              ５０．０部
ヘキサンジオールジアクリレート                    ３０．０部
シリコーンオイル                                    ２．０部
メチルアルコール                                  １８．０部
＜光沢調整層形成用インク−２＞
反応性ポリエステル樹脂                            １０．０部
シリコーン樹脂                                    １０．０部
トリレンジイソシアネート                            ５．０部
触媒（スズ）                                            微量
シリカ（粒子径２．０μｍ；不定形）                  １．０部
トルエン                                          ３９．０部
メチルエチルケトン                                ３５．０部
＜光沢調整層形成用インク−３＞
反応性ポリエステル樹脂                            １０．０部
シリコーン樹脂                                    １０．０部
トリレンジイソシアネート                            ５．０部
触媒（スズ）                                            微量
シリカ（粒子径２．０μｍ；不定形）                  ４．０部
トルエン                                          ３６．０部
メチルエチルケトン                                ３５．０部
＜光沢調整層形成用インク−４＞
反応性ポリエステル樹脂                            １０．０部
シリコーン樹脂                                    １０．０部
トリレンジイソシアネート                            ５．０部
触媒（スズ）                                            微量
シリコーンパウダー（粒子径１．２μｍ；真球状）      １．４部
トルエン                                          ３８．６部
メチルエチルケトン                                ３５．０部
＜光沢調整層形成用インク−５＞
反応性ポリエステル樹脂                            １０．０部
シリコーン樹脂                                    １０．０部
トリレンジイソシアネート                            ５．０部
触媒（スズ）                                            微量
シリコーンパウダー（粒子径１．２μｍ；真球状）      ５．２部
トルエン                                          ３５．８部
メチルエチルケトン                                ３４．０部
＜光沢調整層形成用インク−６＞
ポリエステル樹脂                                  １０．０部
エポキシ樹脂                                      １０．０部
シリコーンパウダー（粒子径１．２μｍ；真球状）      ５．０部
トルエン                                          ４０．０部
メチルエチルケトン                                ３５．０部
＜光沢調整層形成用インク−７＞
反応性ポリエステル樹脂                            １０．０部
シリコーン樹脂                                    １０．０部
トリレンジイソシアネート                            ５．０部
触媒（スズ）                                            微量
シリコーンパウダー（粒子径０．５μｍ；真球状）      ０．２部
トルエン                                          ３９．８部
メチルエチルケトン                                ３５．０部
＜離型層形成用インク＞
シリコーン樹脂                                    ２４．０部
スルホン酸ベンゼン                                  １．０部
シリコーンパウダー（粒子径１．２μｍ）              ５．０部
トルエン                                          ３５．０部
メチルエチルケトン                                ３５．０部
＜耐熱滑性層形成用インク＞（インク層熱転写シートと保護層熱転写シートとも同仕様）
エポキシアクリレート                              ４５．０部
ヘキサンジオールジアクリレート                    ２０．０部
開始剤                                              １．０部
シリコーンオイル                                    ６．０部
シリカ                                              ３．０部
メチルアルコール                                  ２５．０部
＜被転写基材＞
発泡ポリエステルフィルム：厚さ１８８μｍ
＜昇華型熱転写用受像層形成用インク＞
塩化ビニル−酢酸ビニル−ビニルアルコール共重合体  ２０．０部
シリコーンオイル                                    ０．５部
トルエン                                          ４０．０部
メチルエチルケトン                                ３９．５部
＜溶融型熱転写用受像層形成用インク＞
ポリエステル樹脂                                  １０．０部
エポキシ樹脂                                      １０．０部
トルエン                                          ４０．０部
メチルエチルケトン                                ４０．０部
＜インク層熱転写シートの作製＞
グラビアコート法により、基材シートの一方の面に、耐熱滑性層形成用インクを用いて、耐熱滑性層を乾燥厚０．８μｍで形成した後、他方の面に、ＳＹ塗液、ＳＭ塗液、ＳＣ塗液を用いて、昇華型熱転写層を各乾燥厚１．０μｍで面順次に形成することで、インク層熱転写シートＳを、同様に、ＴＹ塗液、ＴＭ塗液、ＴＣ塗液を用いて、溶融型熱転写層を各乾燥厚０．７μｍで面順次に形成することで、インク層熱転写シートＴを作製した。
【００５２】
＜被転写体の作製＞
グラビアコート法により、被転写基材の一方の面に、昇華型熱転写用受像層形成用インクを用いて、昇華型熱転写用受像層を乾燥厚５．０μｍで形成することで、昇華型熱転写用の被転写体Ｓを、同様に、溶融型熱転写用受像層形成用インクを用いて、溶融型熱転写用受像層を乾燥厚２．０μｍで形成することで、溶融型熱転写用の被転写体Ｔを作製した
。
【００５３】
＜実施例１＞
グラビアコート法により、基材シートの一方の面に、耐熱滑性層形成用インクを用いて、耐熱滑性層を乾燥厚０．８μｍで形成した後、他方の面に、剥離層形成用インクを用いて、剥離層を乾燥厚０．８μｍで形成した後、剥離層上に、接着層形成用インクを用いて、接着層を乾燥厚２．０μｍで形成して保護層を形成した。さらに引き続いて、光沢調整層形成用インク−１と半径５μｍのレンチキュラー表面からなるロールを用いて、電離放射線照射により、光沢調整層を平均乾燥厚６．０μｍで面順次に形成することで、光沢調整層の表面光沢度７．８％の保護層熱転写シートを得た。なお、光沢度はＪＩＳ  Ｚ８７４１に規定された入射角６０°における測定値で、以下の実施例、比較例の光沢度も同様の測定方法で得られた値である。
【００５４】
＜実施例２＞
グラビアコート法により、基材シートの一方の面に、耐熱滑性層形成用インクを用いて、耐熱滑性層を乾燥厚０．８μｍで形成した後、他方の面に、剥離層形成用インクを用いて、剥離層を乾燥厚０．８μｍで形成した後、剥離層上に、接着層形成用インクを用いて、接着層を乾燥厚２．０μｍで形成して保護層を形成した。引き続いて、光沢調整層形成用インク−２を用いて、光沢調整層を平均乾燥厚１．０μｍで面順次に形成することで、光沢調整層の表面光沢度６．９％の保護層熱転写シートを得た。
【００５５】
＜実施例３＞
光沢調整層形成用インク−２に代えて、光沢調整層形成用インク−４を用いること以外は実施例２と同様の方法で、光沢調整層の表面光沢度７．２％の保護層熱転写シートを得た。
【００５６】
＜実施例４＞
光沢調整層形成用インク−２に代えて、光沢調整層形成用インク−３を用いること以外は実施例２と同様の方法で、光沢調整層の表面光沢度１．９％の保護層熱転写シートを得た。
【００５７】
＜実施例５＞
光沢調整層形成用インク−２に代えて、光沢調整層形成用インク−５を用いること以外は実施例２と同様の方法で、光沢調整層の表面光沢度２．６％の保護層熱転写シートを得た。
【００５８】
＜比較例１＞
グラビアコート法により、基材シートの一方の面に、耐熱滑性層形成用インクを用いて、耐熱滑性層を乾燥厚０．８μｍで形成した後、他方の面に、剥離層形成用インクを用いて、剥離層を乾燥厚０．８μｍで形成した後、剥離層上に、接着層形成用インクを用いて、接着層を乾燥厚２．０μｍで形成して保護層を形成することで保護層熱転写シートを得た。
【００５９】
＜比較例２＞
光沢調整層形成用インク−２に代えて、光沢調整層形成用インク−６を用いること以外は実施例２と同様の方法で、光沢調整層の表面光沢度２．５％の保護層熱転写シートを得た。
【００６０】
＜比較例３＞
光沢調整層形成用インク−２に代えて、光沢調整層形成用インク−７を用いること以外
は実施例２と同様の方法で、光沢調整層の表面光沢度８４．０％の保護層熱転写シートを得た。
【００６１】
＜比較例４＞
グラビアコート法により、基材シートの一方の面に、耐熱滑性層形成用インクを用いて、耐熱滑性層を乾燥厚０．８μｍで形成した後、他方の面に、離型層形成用インクを用いて、離型層を平均乾燥厚１．０μｍで形成した後、離型層上に、剥離層形成用インクを用いて、剥離層を乾燥厚０．８μｍで形成した後、さらに剥離層上に、接着層形成用インクを用いて、接着層を乾燥厚２．０μｍで形成して保護層を形成することで、保護層熱転写シートを得た。なお、離型層形成後の段階での確認の結果、離型層表面光沢度は実施例５と同じく２．６％であった。
【００６２】
＜印画および印画物評価＞
実施例１〜４及び比較例１〜４の保護層熱転写シートに関しては、インク層熱転写シートＳ、被転写体Ｓの組み合わせで、実施例５の保護層熱転写シートに関しては、インク層熱転写シートＳと被転写体Ｓの組み合わせに加えてインク層熱転写シートＴと被転写体Ｔの組み合わせを用いて、サーマルシミュレーターにより、表１に示す条件で、ＩＳＯ  ＳＣＩＤ画像の印画を行い、各々の印画物を得た。また印画物評価を行うにあたって、同様の画像を使用し、表面性が光沢タイプと絹目タイプの２種のデジタル銀塩法による印画物も準備した。
【００６３】
【表１】
2009196194.tif 000003
得られた印画物に関して、一般的な室内を想定した蛍光灯環境下における目視評価の結果と、実用性という面から、各々の低速印画物の印画面同士を重ね合わせ、ほぼ荷重のない状態で１０回擦り合わせた後の各々の印画物の状態を目視評価した結果を表２に示す。
【００６４】
【表２】
2009196194.tif 000004
なお、印画物の目視評価は、印画画像の中の物体の表面等、光沢があった方が画像として高品位と思えるところや、逆に物体の影等、光沢がない方が画像として高品位と思えるところを目視観察して◎（優）、○（良）、△（可）、×（不可）の相対評価を行った。また、擦り後の印画物状態評価は、変化ないものを○とし、保護層の脱落と考えられる表面に粉が発生した状態で、しかも表面に変化が確認されたものを×とした。
【００６５】
表２に示す結果から、実施例１〜５で得られた本発明の保護層熱転写シートは、、印画物上に形成される保護層表面の印画画像に応じた光沢の調整が可能であり、その結果印画画像を高品位化させ、しかも、耐久性の面でも従来からの単調な保護層と大差ない印画物を得ることが可能な光沢調整層を有する保護層熱転写シートであり、それを用いることによって高品位な印画物が得られることが明らかとなった。
【００６６】
また、実施例２より、光沢調整層をフィラーを含有させ粗面化させることで、実施例１のフィラーを含有させない場合より塗工乾燥厚を薄くできる点でコスト的に優位である。
【００６７】
また、実施例２と実施例３の比較から、真球状のフィラーを用いる方が、より画像に応じた良好な光沢差を得られることが解る。
【００６８】
また、実施例２と実施例４、あるいは実施例３と実施例５の比較から、ＪＩＳ  Ｚ８７４１に規定された入射角６０°における光沢度を、３％未満とした光沢調整層を設けることで、より画像に応じた良好な光沢差を得られることが解る。
【００６９】
また、実施例５の結果から、熱転写性インク層が、昇華型熱転写層、溶融型熱転写層の
いずれでも問題ないことが解る。
【００７０】
これに対して、比較例１は、従来からの保護層付き熱転写シートの構成であり、印画画像の保護層表面は単調な光沢面となり、画像に応じた光沢差を得ることができないことが解る。
【００７１】
また、比較例２は、画像に応じた良好な光沢差を得られることができるが、光沢調整層形成用インクに反応性のポリエステル樹脂や反応性エポキシ樹脂を用いていないため、熱可塑性あるいは熱転移性の性質があり、耐久性の面で大きな問題を抱えることが解る。
【００７２】
また、比較例３は、光沢調整層が粗面化されていない場合には、画像に応じた光沢差を得られることができないことが解る。
【００７３】
また、比較例４は、光沢差のある保護層表面が形成できるものの、画像に応じて調整されているわけではないため、画像に応じた光沢差を得られることができないことが解る。
【図面の簡単な説明】
【００７４】
【図１】公知のインク層熱転写シートの一例の断面模式図
【図２】本発明の保護層熱転写シートの一例の断面模式図
【符号の説明】
【００７５】
１０…インク層熱転写シート
１１…基材
１２…熱転写性インク層
１３…耐熱滑性層
２０…保護層熱転写シート
２１…基材
２２…保護層
２３…光沢調整層
２４…耐熱滑性層
【図１】
2009196194.tif 000005
【図２】
2009196194.tif 000006